СПОСОБ РЕГЕНЕРАЦИИ СПЛАВА НА ОСНОВЕ КАРБИДА ВОЛЬФРАМА

1. Способ регенерации сплава на основе карбида вольфрама, включающий:
a) окисление сплава на основе карбида вольфрама с получением оксидов вольфрама и других металлических оксидов;
b) измельчение оксидов вольфрама и других металлических оксидов с получением порошка; и
c) обработку порошка науглероживающей смесью, включающей приблизительно 10% сжиженного нефтяного газа и приблизительно 90% азота, для восстановления и науглероживания порошкообразных оксидов вольфрама и других металлических оксидов с получением очищенного порошка сплава на основе карбида вольфрама.
2. Способ по п.1, отличающийся тем, что окисление проводят в печи для термического оксидирования при температуре в диапазоне от приблизительно 400°С до приблизительно 1000°С, предпочтительно при температуре приблизительно 950°С.
3. Способ по п.1, отличающийся тем, что окисление выполняют с помощью окисляющего агента, выбранного из группы, включающей воздух и кислород, предпочтителен воздух.
4. Способ по п.1, отличающийся тем, что измельчение проводят с помощью способа, выбранного из группы, включающей в себя шаровую мельницу, аттритор, высокоскоростную интенсивную мельницу; предпочтительна шаровая мельница.
5. Способ по п.1, отличающийся тем, что измельчение проводят в течение периода времени от приблизительно 0,5 ч до приблизительно 10 ч, предпочтительно в течение приблизительно 2 ч.
6. Способ по п.1, отличающийся тем, что обработку науглероживающей смесью проводят в течение от приблизительно 1 ч до приблизительно 15 ч, предпочтительно в течение 3 ч.
7. Способ по п.6, отличающийся тем, что обработку науглероживающей смесью с получением очищенного порошка сплава на основе карбида вольфрама проводят в восстановительной печи при температуре в диапазоне от приблизительно 800°С до приблизительно 1400°С, предпочтительно при температуре приблизительно 1050°С.
8. Способ по п.7, отличающийся тем, что очищенный порошок сплава на основе карбида вольфрама охлаждают до температуры в диапазоне от приблизительно 300°С до приблизительно 200°С, предпочтительно до температуры приблизительно 200°С в атмосфере азота, и затем до температуры приблизительно 40°С, приблизительно 20°С, предпочтительно до температуры приблизительно 25°С, на воздухе.
9. Способ по п.1, отличающийся тем, что окисление выполняют в течение приблизительно 10 ч.
10. Способ по п.1, отличающийся тем, что другие металлические оксиды выбирают из группы, включающей оксиды никеля, железа, молибдена, хрома, титана, тантала, ниобия и кобальта.